(57)【要約】【課題】  研磨加工を行う際の研磨パッド上での滞留性を向上させ、研磨対象物が化学的に安定している石英ガラスの場合にも、効率的に研磨特性を向上させることができる研磨材を提供する。【解決手段】  研磨材用砥粒１２に酸化亜鉛（ＺｎＯ）１１を含有させた混合粉体又は固溶体からなる研磨材であって、酸化亜鉛１１の平均粒径は、研磨材用砥粒１２の平均分散粒径に対して１０％以上６０％以下である研磨材１。【選択図】図１
2015040294.tif 000002
【特許請求の範囲】
【請求項１】
研磨材用砥粒に酸化亜鉛（ＺｎＯ）を含有させた混合粉体又は固溶体からなる研磨材であって、
前記酸化亜鉛の平均粒径は、前記研磨材用砥粒の平均分散粒径に対して１０％以上６０％以下であることを特徴とする研磨材。
【請求項２】
前記研磨材用砥粒の平均分散粒径は、０．３μｍ以上２．０μｍ以下であることを特徴とする請求項１に記載の研磨材。
【請求項３】
前記研磨材用砥粒は、ダイヤモンド、炭化ケイ素あるいはジルコニウム、セリウム、珪素、アルミニウム、クロム又は鉄のいずれかの酸化物あるいは複酸化物を主成分とする砥粒であることを特徴とする請求項１又は２に記載の研磨材。
【請求項４】
ｐＨが４〜１０の範囲であることを特徴とする請求項１乃至３のいずれかに記載の研磨材。
【請求項５】
前記酸化亜鉛は、前記研磨材全体の質量を１００ｗｔ％とした場合の５ｗｔ％以上４５ｗｔ％以下の割合で含まれることを特徴とする請求項１乃至４のいずれかに記載の研磨材。
【発明の詳細な説明】
【技術分野】
【０００１】
本発明は、研磨対象物を研磨するための研磨材に関する。
【背景技術】
【０００２】
従来から、磁気ディスク用ガラス基板や液晶ディスプレイ用ガラス基板等のガラス質の研磨対象物の研磨加工では、高精度な平坦性や高い研磨能率が要求されている。このような研磨対象物に対して研磨を行う際は、一般的に研磨対象物をホルダー等に保持した状態で、研磨材を水に分散させた研磨スラリーを供給しながら、研磨定盤上に設けられた研磨パッドの研磨面に研磨対象物の被研磨面を押圧させて回転させることにより研磨が行われる。
【０００３】
このような磁気ディスク用ガラス基板や液晶ディスプレイ用ガラス基板等のガラス研磨の研磨材としては、従来から、例えば、セリア（酸化セリウム）、ジルコニア（酸化ジルコニウム）、酸化鉄（べんがら）等の様々な材料が用いられている。近年では、研磨能率を向上させるために、酸化セリウムを主成分とする研磨材を用いたガラス研磨が多く行われているが（例えば、特許文献１参照）、酸化セリウムは、材料となるセリウムがレアアース（希少金属）であり、特定産出国への依存度が高いため、使用量を軽減させるために代替材料の利用が求められている。
【０００４】
また、本発明者らは、セリウムの代替材料として、ジルコニウム、珪素、又は鉄のいずれかの酸化物あるいは複酸化物を主成分とする砥粒に金属酸化物、非酸化物、金属又はこれらの混合物を含有させることにより、研磨加工を行う際の研磨パッド上での滞留性を向上させ、研磨能率を向上させることができる研磨材を発明した（例えば、特許文献２参照）。
【先行技術文献】
【特許文献】
【０００５】
【特許文献１】特開平１１−０６０２８２号公報
【特許文献２】特開２０１３−１２１６４９号公報
【発明の概要】
【発明が解決しようとする課題】
【０００６】
しかしながら、特許文献１及び特許文献２では、非常に高い純度で化学的に安定している石英ガラスを研磨対象物とした場合には、効率的に表面粗さを改善し、研磨能率を向上させることが難しいという問題があった。
【０００７】
本発明は、上記のような課題に鑑みてなされたものであって、研磨加工を行う際の研磨パッド上での滞留性を向上させ、研磨対象物が化学的に安定している石英ガラスの場合にも、効率的に研磨特性を向上させることができる研磨材を提供することを目的とする。
【課題を解決するための手段】
【０００８】
上記目的を達成するために、請求項１に記載の研磨材は、研磨材用砥粒に酸化亜鉛（ＺｎＯ）を含有させた混合粉体又は固溶体からなる研磨材であって、前記酸化亜鉛の平均粒径は、前記研磨材用砥粒の平均分散粒径に対して１０％以上６０％以下であることを特徴としている。
【０００９】
請求項２に記載の研磨材は、前記研磨材用砥粒の平均分散粒径は、０．３μｍ以上２．０μｍ以下であることを特徴としている。
【００１０】
請求項３に記載の研磨材は、ダイヤモンド、炭化ケイ素あるいはジルコニウム、セリウム、珪素、アルミニウム、クロム又は鉄のいずれかの酸化物あるいは複酸化物を主成分とする砥粒であることを特徴としている。
【００１１】
請求項４に記載の研磨材は、ｐＨが４〜１０の範囲であることを特徴としている。
【００１２】
請求項５に記載の研磨材は、前記酸化亜鉛が、前記研磨材全体の質量を１００ｗｔ％とした場合の５ｗｔ％以上４５ｗｔ％以下の割合で含まれることを特徴としている。
【発明の効果】
【００１３】
請求項１に記載の研磨材によれば、研磨材用砥粒に含有させる酸化亜鉛（ＺｎＯ）は、凝集作用が優れており、研磨材用砥粒を凝集させ、沈殿を速めることで、研磨パッド上での滞留性を向上させ、研磨加工に作用する研磨材（砥粒）の個数を増加させることができるので、化学的に安定している石英ガラスに対しても研磨能率を向上させることができる。また、研磨能率を向上させることができるので、研磨材用砥粒の使用量も軽減することができ、コストも軽減することができる。また、使用後の洗浄も比較的容易であり、環境にも優しいので、研磨装置や作業者への負担を軽減することができる。
【００１４】
請求項２に記載の研磨材によれば、研磨材用砥粒の平均分散粒径は、０．３μｍ以上２．０μｍ以下であるので、効率的に表面粗さを改善させることができる。
【００１５】
請求項３に記載の研磨材によれば、研磨材用砥粒は、ダイヤモンド、炭化ケイ素あるいはジルコニウム、セリウム、珪素、アルミニウム、クロム又は鉄のいずれかの酸化物あるいは複酸化物を主成分とする砥粒であり、酸化亜鉛は、これらの砥粒に比べて硬度が低いので、研磨加工の際に研磨対象物の被研磨面に傷やスクラッチ等が生じるのを抑制することができる。
【００１６】
請求項４に記載の研磨材によれば、ｐＨが４〜１０の範囲であるので、より研磨能率を改善することができる。
【００１７】
請求項５に記載の研磨材によれば、酸化亜鉛は、前記研磨材全体の質量を１００ｗｔ％とした場合の５ｗｔ％以上４５ｗｔ％以下の割合で含まれるので、研磨材用砥粒の研磨作用を阻害することなく、より効率的に研磨能率を改善することができる。
【図面の簡単な説明】
【００１８】
【図１】本発明に係る研磨材による作用を説明するための概略説明図である。
【図２】本発明に係る研磨材を用いた研磨スラリーの沈降特性を示すグラフである。
【図３】本発明に係る研磨材を用いた研磨スラリーの滑落角の比較を示す図である。
【発明を実施するための形態】
【００１９】
以下、本発明に係る研磨材について説明する。本発明の研磨材は、研磨材用砥粒に酸化亜鉛（ＺｎＯ）を含有させた混合粉体又は固溶体からなるものである。研磨材用砥粒としては、例えば、ダイヤモンド、炭化ケイ素あるいはジルコニウム、セリウム、珪素、アルミニウム、クロム又は鉄のいずれかの酸化物あるいは複酸化物を主成分とする砥粒等を用いることができるが、これに限定されるものではなく、従来公知のガラス研磨に使用される砥粒を用いても良い。尚、ジルコニウム、セリウム、珪素、鉄の酸化物は、それぞれジルコニア（ＺｒＯ２）、セリア（ＣｅＯ２）、シリカ（ＳｉＯ２）、酸化鉄（ＦｅＯ、Ｆｅ２Ｏ３、Ｆｅ３Ｏ４）であり、ジルコニアの複酸化物としては、例えば珪酸ジルコニウム等がある。これらの研磨材用砥粒の平均分散粒径としては、研磨加工の際の表面粗さを効率的に改善させるために、０．３μｍ以上２．０μｍ以下、より好ましくは、０．７μｍ以上１．３μｍ以下のものを用いる。
【００２０】
尚、ダイヤモンド、炭化ケイ素あるいはジルコニウム、セリウム、珪素、アルミニウム、クロム又は鉄のいずれかの酸化物あるいは複酸化物を主成分とする砥粒は、特に制限はないが、例えば、ジルコニアを主成分とする砥粒としては、従来から一般に市販されているユニバーサル・フォトニクス社やフェロ社製のジルコニアが８０〜８５ｗｔ％程度含まれているもの、フジミインコーポレーテッド社や第一稀元素化学工業社製のジルコニアが９５ｗｔ％程度含まれているもの等がある。また、ジルコニウムの複酸化物を主成分とする砥粒としては、珪酸ジルコニウム等を用いることができる。セリアを主成分とする砥粒としては、従来から一般に市販されているセリアを主成分として８０ｗｔ％以上含む砥粒を用いることができる。シリカを主成分とする砥粒としては、従来から一般に市販されているシリカを主成分として８０ｗｔ％以上含む砥粒を用いることができる。また、酸化鉄を主成分とする砥粒としては、従来から一般に市販されている酸化鉄を主成分として８０ｗｔ％以上含む砥粒を用いることができる。
【００２１】
ダイヤモンド、炭化ケイ素あるいはジルコニウム、セリウム、珪素、アルミニウム、クロム又は鉄のいずれかの酸化物あるいは複酸化物を主成分とする砥粒に添加される酸化亜鉛（ＺｎＯ）は、亜鉛（Ｚｎ）の酸化物であって、比重が５．６７であり、モース硬度が４〜５である。この酸化亜鉛としては、例えば、平均粒径が前記砥粒の平均分散粒径に対して１０％以上６０％以下、より好ましくは４０％以上６０％以下のものを用いる。また、酸化亜鉛は、ダイヤモンド、炭化ケイ素あるいはジルコニウム、セリウム、珪素、アルミニウム、クロム又は鉄のいずれかの酸化物あるいは複酸化物を主成分とする砥粒に比べてモース硬度が低いので、研磨加工の際に研磨対象物の被研磨面に傷やスクラッチ等が生じるのを抑制することができる。
【００２２】
また、酸化亜鉛は、ダイヤモンド、炭化ケイ素あるいはジルコニウム、セリウム、珪素、アルミニウム、クロム又は鉄のいずれかの酸化物あるいは複酸化物を主成分とする砥粒の研磨作用を阻害することなく、滞留性を向上させるために、研磨材全体の質量を１００ｗｔ％とした場合の５ｗｔ％以上４５ｗｔ％以下、より好ましくは２０ｗｔ％以上４０ｗｔ％以下の割合で含められる。このように、本発明の研磨材では凝集作用が優れた酸化亜鉛が、ダイヤモンド、炭化ケイ素あるいはジルコニウム、セリウム、珪素、アルミニウム、クロム又は鉄のいずれかの酸化物あるいは複酸化物を主成分とする砥粒に含まれることにより、砥粒を凝集させ、砥粒の沈殿を速めることで、研磨パッド上での滞留性を向上させることができる。つまり、図１に示すように、本発明の研磨材１を水に分散させた研磨スラリーを研磨パッド２上に供給しながら、研磨対象物となる石英ガラス基板３を研磨した場合した場合には、吸着性に優れる酸化亜鉛１１により砥粒１２を吸着し、複合体として働くことで砥粒１２の沈殿を速め、研磨パッド２上での滞留性を向上させることができる。これにより、研磨パッド２上での研磨加工に作用する研磨材（砥粒）の個数を増加させることができるので、研磨能率を向上させることができる。
【００２３】
尚、本発明の研磨材の平均粒径は、研磨加工を行う際の表面粗さ、研磨能率、及び水等の液体に分散させた場合の研磨スラリーの分散性を考慮して、０．５μｍ以上３．０μｍ以下になるよう形成されることが好ましい。また、ｐＨは、砥粒の凝集性を高めるために、４〜１０の範囲、好ましくは６〜８、より好ましくは７〜８の範囲に調整される。つまり、メイン砥粒である研磨材用砥粒（例えば、酸化ジルコニウム砥粒：等電点ｐＨ６．７）と、添加する酸化亜鉛（等電点ｐＨ９．４）のゼータ電位が異符号となるスラリーの領域になることが好ましい。
【００２４】
本発明の研磨材の製造方法は、特に限定されるものではないが、例えば、ダイヤモンド、炭化ケイ素あるいはジルコニウム、セリウム、珪素、アルミニウム、クロム又は鉄のいずれかの酸化物あるいは複酸化物を主成分とする砥粒と添加物である酸化亜鉛とを目的とする配合（比率）で混合し、これを湿式分級することにより、同じ沈降特性を示す混合粉体を得ることができる。この際、生成される混合粉体が上述した平均粒径を超えるような場合には、平均粒径が０．５μｍ以上３．０μｍ以下になるように適宜粉砕処理を行うことにより調整すれば良い。また、ダイヤモンド、炭化ケイ素あるいはジルコニウム、セリウム、珪素、アルミニウム、クロム又は鉄のいずれかの酸化物あるいは複酸化物を主成分とする砥粒を水に分散させた研磨スラリーに酸化亜鉛を適量添加し、酸化亜鉛の凝集作用を利用しても良い。また、その他、従来公知の方法を適用しても良い。
【００２５】
以下、本発明の研磨材を用いた研磨の実施例及び従来の研磨材との比較について説明する。
【００２６】
（実施例１）
実施例１では、本発明の研磨材を分散させた研磨スラリーとして、平均分散粒径０．７μｍの酸化ジルコニウム砥粒（Universal Photonics社製）：３ｗｔ％、平均粒径０．３μｍの酸化亜鉛：１ｗｔ％、水：９６ｗｔ％、ｐＨ７．３３の研磨スラリーを用いて石英ガラスの研磨を行った。
【００２７】
研磨条件については、以下に示すような条件で研磨を行った。また、実施例１及び比較例１〜３の研磨結果については、研磨開始から開始後３０分後の研磨能率、表面粗さ、及び研磨能率を表面粗さで割ったもの（Ｐ／Ｒ）を表１に示している。尚、Ｐ／Ｒは、研磨特性の優劣を示す指標の１つであり、値が高いほど研磨特性が優れていることを示すものである。
（研磨条件）
研磨装置：ＭＡＴ−ＢＣ１５（ＭＡＴ社製）
研磨パッド：ＫＳＰ９０（九重電気社製）
研磨圧力：２０ｋＰａ
研磨定盤回転数：６０ｒｐｍ
ワークホルダー回転数：６０ｒｐｍ
スラリー流量：２５ｍＬ／ｍｉｎ
【００２８】
（比較例１）
比較例１では、研磨材として酸化ジルコニウム砥粒（Universal Photonics社製）：３ｗｔ％を水：９７ｗｔ％に分散させたｐＨ６．９の研磨スラリーを用いて実施例１と同様の研磨条件にて石英ガラスの研磨を行った。
【００２９】
（比較例２）
比較例２では、研磨材として酸化ジルコニウム砥粒：３ｗｔ％、酸化銅（ＣｕＯ）：１ｗｔ％を水：９６ｗｔ％に分散させたｐＨ７．０１の研磨スラリーを用いて実施例１と同様の研磨条件にて石英ガラスの研磨を行った。
【００３０】
（比較例３）
比較例３では、研磨材として酸化ジルコニウム砥粒：３ｗｔ％、酸化銅（ＷＯ３）：１ｗｔ％を水：９６ｗｔ％に分散させたｐＨ５．５６の研磨スラリーを用いて実施例１と同様の研磨条件にて石英ガラスの研磨を行った。
【００３１】
表１に示すように、酸化ジルコニウム砥粒に酸化亜鉛を添加させた本発明の研磨材を用いて石英ガラスの研磨を行った実施例１では、酸化ジルコニウム砥粒のみを用いた比較例１よりも研磨能率が改善されており、比較例２及び３と比較しても研磨能率が改善されている。研磨特性の優劣を示すＰ／Ｒでも最も高い値を示しており、化学的に安定している石英ガラスに対して有効であることがわかる。
【００３２】
【表１】
2015040294.tif 000003
【００３３】
また、図２は、それぞれの研磨スラリーに対して、光電センサＰＸ−１０（キーエンス社製）を用いて計測を行った際の沈降特性を示しており、図２に示すように、酸化ジルコニウム砥粒に酸化亜鉛を添加させた添加させた実施例１の研磨スラリーの沈降速さは、酸化ジルコニウム砥粒のみを用いた比較例１よりも約３０倍の速さになっており、他の比較例２及び３と比較しても沈降速度は速くなっている。
【００３４】
また、図３は、実施例１の平均粒径０．７μｍの酸化ジルコニウム砥粒（Universal Photonics社製）：３ｗｔ％、平均粒径０．３μｍの酸化亜鉛：１ｗｔ％、水：９６ｗｔ％、ｐＨ７．３３の研磨スラリーと、比較例１の酸化ジルコニウム砥粒：３ｗｔ％を水：９７ｗｔ％に分散させたｐＨ６．９の研磨スラリーを研磨パッド（ＫＳＰ９０）にそれぞれ液量１００μｌを供給した際の滑落角の測定結果を示している。図３に示すように、比較例１では、滑落角４３°で既に研磨パッドから研磨スラリーが滑落しているのに対して、本発明の研磨材を分散させた実施例１では、まだ研磨パッド上に研磨スラリーが滞留した状態であり、滑落角が大きいことがわかる。このようにメイン砥粒に酸化亜鉛を添加した研磨材を用いた場合には、研磨加工を行う際に、研磨パッドの回転に伴う遠心力によって研磨スラリーが研磨パッド上から排除されるのを抑制することができる。つまり、研磨パッド上での砥粒の滞留性を改善され、研磨加工に作用する研磨材（砥粒）の個数を増加させることができるので、研磨能率を向上させることができる。
【００３５】
次に、表２では、比較例４〜６として、酸化ジルコニウム砥粒に添加させる酸化亜鉛の平均粒径が実施例１とは異なる粒径のものを使用した際の石英ガラスの研磨結果を示している。
【００３６】
（比較例４）
比較例４では、研磨材として平均分散粒径０．７μｍの酸化ジルコニウム砥粒：３ｗｔ％、平均粒径１．１μｍの酸化亜鉛：１ｗｔ％、水：９６ｗｔ％、ｐＨ７．５３の研磨スラリーを用いて実施例１と同様の研磨条件にて石英ガラスの研磨を行った。
【００３７】
（比較例５）
比較例５では、研磨材として平均分散粒径０．７μｍの酸化ジルコニウム砥粒：３ｗｔ％、平均粒径０．６μｍの酸化亜鉛：１ｗｔ％、水：９６ｗｔ％、ｐＨ７．５５の研磨スラリーを用いて実施例１と同様の研磨条件にて石英ガラスの研磨を行った。
【００３８】
（比較例６）
比較例６では、研磨材として平均分散粒径０．７μｍの酸化ジルコニウム砥粒：３ｗｔ％、平均粒径０．０６５μｍの酸化亜鉛：１ｗｔ％、水：９６ｗｔ％、ｐＨ７．６３の研磨スラリーを用いて実施例１と同様の研磨条件にて石英ガラスの研磨を行った。
【００３９】
表２に示すように、メイン砥粒である酸化ジルコニウム砥粒の平均分散粒径に対して、半分程度の粒径である酸化亜鉛を添加させた実施例１が、比較例４のように酸化ジルコニウム砥粒の平均分散粒径より大きな粒径の酸化亜鉛を添加させた場合、比較例５のように酸化ジルコニウム砥粒の平均分散粒径と同程度の粒径の酸化亜鉛を添加させた場合、及び比較例６のように酸化ジルコニウム砥粒の平均分散粒径よりも１／１０未満の粒径の酸化亜鉛を添加させた場合よりも研磨能率が大きく改善され、研磨特性も向上していることがわかる。
【００４０】
【表２】
2015040294.tif 000004
【００４１】
（実施例２）
次に、実施例２では、本発明の研磨材を分散させた研磨スラリーとして、平均分散粒径１．２μｍの酸化セリウム砥粒：３ｗｔ％、平均粒径０．３μｍの酸化亜鉛：１ｗｔ％、水：９６ｗｔ％、ｐＨ７．７の研磨スラリーを用いて実施例１と同様の条件にてソーダガラスの研磨を行った。
【００４２】
（実施例３）
実施例３では、本発明の研磨材を分散させた研磨スラリーとして、平均分散粒径１．２μｍの酸化セリウム砥粒：３ｗｔ％、平均粒径０．６ｍの酸化亜鉛：１ｗｔ％、水：９６ｗｔ％、ｐＨ７．５の研磨スラリーを用いて実施例１と同様の条件にてソーダガラスの研磨を行った。
【００４３】
（比較例７）
比較例７では、研磨材として平均分散粒径１．２μｍの酸化セリウム砥粒：３ｗｔ％を水：９７ｗｔ％に分散させたｐＨ６．９の研磨スラリーを用いて実施例１と同様の研磨条件にてソーダガラスの研磨を行った。
【００４４】
表３に示すように、酸化セリウム砥粒に酸化亜鉛を添加させた本発明の研磨材を用いてソーダガラスの研磨を行った実施例２及び３では、酸化セリウム砥粒のみを用いた比較例７よりも８％以上の研磨能率の改善がみられた。
【００４５】
【表３】
2015040294.tif 000005
【００４６】
（実施例４）
次に、実施例４では、本発明の研磨材を分散させた研磨スラリーとして、平均分散粒径１．２μｍの酸化セリウム砥粒：３ｗｔ％、平均粒径０．３μｍの酸化亜鉛：１ｗｔ％、水：９６ｗｔ％、ｐＨ７．７の研磨スラリーを用いて実施例２と同様の条件で、実施例２の研磨対象物であるソーダガラスに代えて、石英ガラスの研磨を行った。
【００４７】
（実施例５）
実施例５では、本発明の研磨材を分散させた研磨スラリーとして、平均分散粒径径１．２μｍの酸化セリウム砥粒：３ｗｔ％、平均粒径０．６μｍの酸化亜鉛：１ｗｔ％、水：９６ｗｔ％、ｐＨ７．５の研磨スラリーを用いて実施例４と同様の条件にて石英ガラスの研磨を行った。
【００４８】
（比較例８）
比較例８では、研磨材として平均分散粒径１．２μｍの酸化セリウム砥粒：３ｗｔ％を水：９７ｗｔ％に分散させたｐＨ６．９の研磨スラリーを用いて実施例４と同様の研磨条件にて石英ガラスの研磨を行った。
【００４９】
表４に示すように、酸化セリウム砥粒に酸化亜鉛を添加させた本発明の研磨材を用いて石英ガラスの研磨を行った実施例４及び５では、酸化セリウム砥粒のみを用いた比較例８よりも大幅に研磨特性が改善されており、特に酸化セリウム砥粒の粒径の半分程度の粒径の酸化亜鉛を用いた実施例５では、４０％以上の研磨能率の改善がみられた。また、実施例４及び５では、実施例２及び３のソーダガラスを研磨対象とした結果よりも顕著な研磨特性の改善が得られており、メイン砥粒に対して酸化亜鉛を添加することにより、化学的に安定している石英ガラスに対する研磨特性を飛躍的に改善できることがわかる。
【００５０】
【表４】
2015040294.tif 000006
【００５１】
尚、本発明に係る研磨材は、上述の形態に限るものではなく、本発明の思想の範囲を逸脱しない範囲で適宜変更することができる。
【産業上の利用可能性】
【００５２】
本発明に係る研磨材は、研磨パッドを用いて研磨加工を行う際の研磨能率を改善することができる研磨材として利用することができ、化学的に安定している石英ガラスの研磨加工において特に有効に利用することができる。
【符号の説明】
【００５３】
１      研磨材
１１    酸化亜鉛
１２    砥粒
２      研磨パッド
３      石英ガラス基板
【図１】
2015040294.tif 000007
【図２】
2015040294.tif 000008
【図３】
2015040294.tif 000009